(57)【要約】【課題】本発明が解決しようとする課題は、加熱によって膨張可能で、かつ、加熱膨張後にも優れた接着力を有しており、更に、実質的に密閉された空間で前記接着テープを高温下に長期放置しても引火する危険のない接着テープを提供することである。【解決手段】本発明は、実質的に密閉された空間で使用される接着テープであり、前記接着テープが熱膨張性接着剤層（Ａ）を有し、前記熱膨張性接着剤層（Ａ）が、接着剤組成物（ａ）及び熱膨張性カプセルを含有し、前記熱膨張性カプセルの含有量が前記接着剤組成物（ａ）の全固形成分１００質量部に対し３〜１００質量部である接着テープである。【選択図】なし【特許請求の範囲】
【請求項１】
実質的に密閉された空間で使用される接着テープであり、前記接着テープが熱膨張性接着剤層（Ａ）を有し、前記熱膨張性接着剤層（Ａ）が、接着剤組成物（ａ）及び熱膨張性カプセルを含有し、前記熱膨張性カプセルの含有量が前記接着剤組成物（ａ）の全固形成分１００質量部に対し３〜１００質量部である接着テープ。
【請求項２】
前記接着剤組成物（ａ）が熱可塑性樹脂を含有する請求項１記載の接着テープ。
【請求項３】
前記熱可塑性樹脂の７０℃〜１２０℃の範囲における１Ｈｚでの動的粘弾性スペクトルで測定される貯蔵弾性率が１．０×１０２Ｐａ〜１．０×１０７Ｐａの範囲である請求項１又は２に記載の接着テープ。
【請求項４】
前記熱膨張性カプセルの膨張開始温度が５０℃〜１５０℃である請求項１〜３のいずれか１項に記載の接着テープ。
【請求項５】
前記熱膨張性接着剤層（Ａ）が０．５Ｎ/２０ｍｍ以上の接着力を有するものである請求項１〜４のいずれか１項に記載の接着テープ。
【請求項６】
前記接着テープの熱膨張性接着剤層（Ａ）の貼付面積（ｃｍ２）を前記実質的に密閉された空間の容積（ｃｍ３）で除した値が０．００１〜５０である請求項１〜５のいずれか１項に記載の接着テープ。
【請求項７】
被着体（Ｃ１）が有する空隙、または、被着体（Ｃ１）と被着体（Ｃ２）との間の空隙が、請求項１〜６のいずれか１項に記載の接着テープの膨張物を介して接着または充填された物品。
【請求項８】
被着体（Ｃ１）を構成する部位（ｃ１−１）に、請求項１〜６のいずれか１項に記載の接着テープの熱膨張性接着剤層（Ａ）を貼付する工程［１］、前記熱膨張性接着剤層（Ａ）を５０℃〜１２０℃の温度で加熱する工程［２］、前記加熱によって前記熱膨張性接着剤層（Ａ）が膨張し、熱膨張性接着剤層（Ａ１）が形成される工程［３］、及び、前記接着テープを構成する熱膨張性接着剤層（Ａ１）または接着剤層（Ｂ）が、前記被着体（Ｃ１）を構成する他の部位（ｃ１−２）または他の被着体（Ｃ２）に貼付される工程［４］を有することを特徴とする、被着体（Ｃ１）が有する空隙、または、被着体（Ｃ１）と被着体（Ｃ２）との間の空隙が請求項１〜６のいずれか１項に記載の接着テープの膨張物を介して接着または充填された物品の製造方法。
【請求項９】
前記工程［１］が、被着体（Ｃ１）を構成する部位（ｃ１−１）に、請求項１〜６のいずれか１項に記載の接着テープの熱膨張性接着剤層（Ａ）を、０．１Ｎ／ｃｍ２以上の力で圧着させる工程を含む請求項８に記載の物品の製造方法。
【請求項１０】
前記工程［４］が、前記熱膨張性接着剤層（Ａ）を膨張させることによって生じる力によって、前記熱膨張性接着剤層（Ａ１）または接着剤層（Ｂ）と、前記被着体（Ｃ１）を構成する他の部位（ｃ１−２）または他の被着体（Ｃ２）とが圧着される工程を含む請求項８または９に記載の物品の製造方法。
【請求項１１】
被着体（Ｃ１）を構成する部位（ｃ１−１）に、請求項１〜６のいずれか１項に記載の接着テープの熱膨張性接着剤層（Ａ）を貼付する工程［１］、前記熱膨張性接着剤層（Ａ）を加熱する工程［２］、前記加熱によって前記熱膨張性接着剤層（Ａ）が膨張し、熱膨張性接着剤層（Ａ１）が形成される工程［３］、及び、前記接着テープを構成する接着剤層（Ｂ）が、前記被着体（Ｃ１）を構成する他の部位（ｃ１−２）または他の被着体（Ｃ２）に貼付される工程［４］を有することを特徴とする、被着体（Ｃ１）が有する空隙、または、被着体（Ｃ１）と被着体（Ｃ２）との間の空隙の充填方法。
【請求項１２】
前記接着テープの貼付面積(ｃｍ２)を密閉された空間の容積（ｃｍ３）で除した値が０．００１〜５０ｃｍ−１である請求項１１記載の被着体（Ｃ１）が有する空隙、または、被着体（Ｃ１）と被着体（Ｃ２）との間の空隙の充填方法。
【発明の詳細な説明】
【技術分野】
【０００１】
本発明は、低温で、かつ短時間の加熱等の刺激を与えることによって、その厚さ方向に膨張しうる構成を備えた接着テープに関する。
【背景技術】
【０００２】
接着テープは、一般に、一方の被着体を他方の被着体の平面部分や曲面部分等へ固定等する際に好適に使用することができ、例えば自動車用部材や電気機器等をはじめとする様々な製品の製造場面で広く使用されている。
【０００３】
一方、接着テープの使用範囲が、ますます拡大することが期待されるなかで、前記接着テープには、例えば一方の被着体が有する空隙内に、他方の被着体を固定する場面で好適に使用できることが求められている。具体的には、ハイブリッド自動車等に搭載されるモーターとしては、一般に、コア部（ローターコア）の所定の位置（空隙）に磁石が埋め込まれた構成を有するものが知られており、前記コア部が有する空隙内に前記磁石を固定する際に、前記接着テープを使用することが検討されている。
【０００４】
前記用途で使用可能な接着テープとしては、例えば第１面および前記第１面の反対側に第２面を有し、連通口を有する基材と、前記基材の第１面に形成された、熱硬化性熱膨張性エポキシ接着剤を含む第１接着層とを有し、前記熱硬化性熱膨張性エポキシ接着剤が、加熱時に前記基材の前記連通口を通過して前記基材の第２面上に第２接着層を形成する熱硬化性熱膨張性接着テープが知られている（例えば特許文献１参照。）。
【０００５】
前記熱膨張性接着テープとしては、接着層に熱膨張剤を添加することで膨張性を実現するものが知られており、なかでも引火性ガスの気化による体積膨張剤を添加することが知られている。しかし、当該体積膨張剤を使用した場合、高温下に長期放置されると引火性ガスが接着テープから放出してしまい、密閉された空間で使用された場合は、当該引火性ガスが滞留し、物品内部で静電スパーク等の着火源が発生した場合、引火する危険性が問題視されていた。
【先行技術文献】
【特許文献】
【０００６】
【特許文献１】特開２０１０−０２３５５９号公報
【発明の概要】
【発明が解決しようとする課題】
【０００７】
本発明が解決しようとする課題は、加熱によって膨張可能で、かつ、加熱膨張後にも優れた接着力を有しており、更に、実質的に密閉された空間で前記接着テープを高温下に長期放置しても引火する危険のない接着テープを提供することである。
【課題を解決するための手段】
【０００８】
本発明者等は、実質的に密閉された空間で使用される接着テープであり、前記接着テープが熱膨張性接着剤層（Ａ）を有し、前記熱膨張性接着剤層（Ａ）が、接着剤組成物（ａ）及び熱膨張性カプセルを含有し、前記熱膨張性カプセルの含有量が前記接着剤組成物（ａ）の全固形成分１００質量部に対し３〜１００質量部である接着テープによって、上記課題を解決した。
【発明の効果】
【０００９】
本発明の接着テープは、優れた接着力で被着体が有する空隙や、２以上の被着体の間の空隙を十分に充填または接着することができる。さらに、密閉された空間で前記接着テープを高温下に長期放置し、引火性ガスが滞留した場合であっても引火することなく安全に使用することができる。
【図面の簡単な説明】
【００１０】
【図１】せん断接着力の測定方法を示す概念図である。
【発明を実施するための形態】
【００１１】
本接着テープは、実質的に密閉された空間で使用される接着テープであり、前記接着テープが熱膨張性接着剤層（Ａ）を有し、前記熱膨張性接着剤層（Ａ）が、接着剤組成物（ａ）及び熱膨張性カプセルを含有し、前記熱膨張性カプセルの含有量が前記接着剤組成物（ａ）の全固形成分１００質量部に対し３〜１００質量部であることを特徴とする接着テープである。
【００１２】
本発明の接着テープとしては、単層または２層以上の前記熱膨張性接着剤層（Ａ）によって構成される接着テープ、前記熱膨張性接着剤層（Ａ）とそれ以外の膨張性接着剤層（例えば光膨張性の接着剤層や熱硬化性の膨張性接着剤層）とによって構成される接着テープ、前記熱膨張性接着剤層（Ａ）と膨張しにくい接着剤層（例えば後述する接着剤層（Ｂ）等）とによって構成される接着テープ等が挙げられる。
【００１３】
なかでも、前記接着テープとしては、前記熱膨張性接着剤層（Ａ）とそれ以外の接着剤層とによって構成される接着テープを使用することが、例えば、被着体（Ｃ１）が有する空隙、または、被着体（Ｃ１）と被着体（Ｃ２）との間の空隙を、前記接着テープの膨張物によって充填しかつ強固に接着するうえで好ましい。
【００１４】
前記熱膨張性接着剤層（Ａ）とそれ以外の接着剤層とによって構成される接着テープとしては、具体的には、前記熱膨張性接着剤層（Ａ）の少なくとも一方の面に、後述する接着剤層（Ｂ）を有するものを使用することが好ましい。前記接着テープとしては、前記熱膨張性接着剤層（Ａ）を前記膨張前に予め被着体に貼付することが、前記膨張後の前記熱膨張性接着剤層（Ａ１）と前記被着体との優れた密着性を維持するうえで好ましい。
【００１５】
前記熱膨張性接着剤層（Ａ）は、例えば加熱によって膨張しうる層である。前記熱膨張性接着剤層（Ａ）としては、熱膨張性接着剤層（Ａ）の厚さ方向の膨張率〔加熱後の前記放置後の熱膨張性接着剤層（Ａ）の厚さ／前記放置前の熱膨張性接着剤層（Ａ）の厚さ〕×１００が１５０％以上となるものを使用する。前記膨張率は、２００％以上であることが好ましく、２５０％〜１０００％であることがより好ましい。かかる接着テープであれば、例えば、被着体（Ｃ１）が有する空隙、または、被着体（Ｃ１）と被着体（Ｃ２）との間の空隙の高さ（厚さ）が大きい場合であっても、前記接着テープを膨張させることで、前記空隙内で他方の被着体を好適に固定したり、前記空隙内を前記接着テープで充填したりすることができる。また、前記接着テープであれば、被着体の表面が粗面の場合であっても、前記粗面に他方の被着体を好適に固定することができる。
【００１６】
なお、前記膨張率は、前記接着テープを１００℃の環境下に３０分間放置した場合において、前記放置前（膨張前）の熱膨張性接着剤層（Ａ）の厚さに対する、前記放置によって熱膨張性接着剤層（Ａ）が膨張して形成された熱膨張性接着剤層（Ａ１）の厚さの割合を指す。
【００１７】
膨張前の前記熱膨張性接着剤層（Ａ）の厚さは、１０μｍ〜２５０μｍの範囲であることが好ましく、２０μｍ〜２００μｍの範囲であることがより好ましく、３０μｍ〜１５０μｍの範囲であることが、より一層優れた接着強度を得るうえでさらに好ましい。
【００１８】
一方、前記熱膨張性接着剤層（Ａ）が膨張することによって形成された熱膨張性接着剤層（Ａ１）の厚さは、１５μｍ〜２５００μｍの範囲であることが好ましく、２０μｍ〜１５００μｍの範囲であることが、より一層優れた接着力を得るうえで好ましい。また、前記熱膨張性接着剤層（Ａ１）は、多孔構造を有するものであることが好ましい。
【００１９】
また、前記接着テープとしては、前記接着テープの総厚さに対して、前記熱膨張性接着剤層（Ａ）の厚さが１０％以上であるものを使用することが好ましく、３０％以上であるものを使用することが、前記空隙内に他方の被着体を好適に固定したり、前記空隙内を前記接着テープで充填したりしやすいためより好ましい。
【００２０】
前記熱膨張性接着剤層（Ａ）は、接着剤組成物（ａ）を含有する。前記熱膨張性接着剤層（Ａ）は、接着剤組成物（ａ）を、例えば離型ライナーや粘着テープの支持体に塗工し乾燥等することによって製造することができる。
【００２１】
前記接着剤組成物（ａ）としては、公知の接着剤構成用樹脂を用いることができる。前記接着剤構成用樹脂としては、熱可塑性樹脂、熱硬化性樹脂、及びそれらの混合物を使用することができ、エポキシ樹脂、ウレタン樹脂、シリコーン樹脂、フェノール樹脂、ユリア樹脂、フッ素樹脂、アクリルニトリル樹脂、アクリル樹脂、スチレン系樹脂、ブタジエン樹脂等のビニル樹脂等を、単独または２以上組み合わせ使用することができる。
【００２２】
前記接着剤組成物（ａ）に熱可塑性樹脂を使用する場合は、前記接着剤組成物（ａ）の全固形成分１００質量部に対し、熱可塑成分を５０質量部以上含むことが好ましく、７５質量部以上含んでいることがさらに好ましく、９０質量部以上含んでいるものがより好ましい。
【００２３】
前記熱可塑性樹脂としては、加熱によって容易に膨張可能なものを使用することができる。前記熱可塑性樹脂としては、１Ｈｚ及び２３℃での動的粘弾性スペクトルで測定される貯蔵弾性率Ｇ２３が１．０×１０３〜５．０×１０７Ｐａの範囲であるものを使用することが好ましく、かつ、１Ｈｚ及び７０℃での動的粘弾性スペクトルで測定される貯蔵弾性率Ｇ７０が１．０×１０２〜１．０×１０７Ｐａの範囲であるものを使用することが好ましく、かつ、１Ｈｚ及び１２０℃での動的粘弾性スペクトルで測定される貯蔵弾性率Ｇ１２０が１．０×１０２〜１．０×１０６Ｐａの範囲であるものを使用することが、加熱前であっても被着体から前記接着テープの剥がれや位置ズレを防止でき、かつ、前記空隙を十分に充填可能なレベルにまで膨張可能な接着テープを得るうえで特に好ましい。
【００２４】
前記熱膨張性接着剤層（Ａ）を膨張させる前の状態の接着テープは、加熱前であっても被着体から前記接着テープの剥がれや位置ズレを防止でき、かつ、膨張後に常温環境下で収縮等を抑制するうえで１Ｈｚ及び２３℃での動的粘弾性スペクトルで測定される貯蔵弾性率Ｇ２３が好ましくは１．０×１０３〜５．０×１０７Ｐａ、より好ましくは５．０×１０３〜１．０×１０７Ｐａ、特に好ましくは５．０×１０３〜５．０×１０６Ｐａである熱可塑性樹脂を含有するものを使用することができる。
【００２５】
また、前記熱可塑性樹脂としては、上記範囲内の１Ｈｚ及び２３℃での動的粘弾性スペクトルで測定される貯蔵弾性率Ｇ２３を有するとともに、７０℃〜１２０℃の範囲における１Ｈｚでの動的粘弾性スペクトルで測定される貯蔵弾性率が１．０×１０２Ｐａ〜１．０×１０７Ｐａの範囲であるものを使用することが、粘着テープの平面方向（流れ方向や幅方向）への膨張を抑制し、その厚さ方向に膨張させるうえで好ましい。
【００２６】
前記熱可塑性樹脂としては、１Ｈｚ及び７０℃での動的粘弾性スペクトルで測定される貯蔵弾性率Ｇ７０が好ましくは１．０×１０２〜１．０×１０７Ｐａ、より好ましくは５．０×１０２〜５．０×１０６Ｐａ、特に好ましくは５．０×１０２〜１．０×１０６Ｐａのものを使用することができる。
【００２７】
また、前記熱可塑性樹脂としては、１Ｈｚ及び７０℃での動的粘弾性スペクトルで測定される貯蔵弾性率Ｇ７０が好ましくは１．０×１０２〜１．０×１０７Ｐａ、より好ましくは５．０×１０２〜５．０×１０６Ｐａ、特に好ましくは５．０×１０２〜１．０×１０６Ｐａのものを使用することができる。
【００２８】
また、前記熱可塑性樹脂の１Ｈｚ及び１２０℃での動的粘弾性スペクトルで測定される貯蔵弾性率Ｇ１２０は、１．０×１０２〜１．０×１０６Ｐａであることが好ましく、５．０×１０２〜５．０×１０６Ｐａであることがより好ましく、５．０×１０２〜２．０×１０５Ｐａであることがさらに好ましい。
【００２９】
前記熱可塑性樹脂の前記貯蔵弾性率Ｇ１２０は、前記貯蔵弾性率Ｇ７０よりも小さいことが好ましく、前記貯蔵弾性率Ｇ７０は、前記貯蔵弾性率Ｇ２３よりも小さいことが好ましい。
【００３０】
なお、前記貯蔵弾性率Ｇ２３、Ｇ７０及びＧ１２０の測定は、市販の粘弾性試験機を用い、後述する実施例に記載の方法で測定した。前記測定の試験片としては、熱膨張性接着剤層（Ａ）に含有される熱可塑性樹脂（膨張剤を含まない）を離型ライナー上に塗工し乾燥等することによって得られたテープ同士を積層し、厚さ２ｍｍの試験片を作成し使用した。
【００３１】
前記熱可塑性樹脂としては、例えば膨張前に優れた接着力を有し、膨張剤の膨張開始温度で軟化し、膨張剤が膨張し易く、膨張後であっても優れた接着力を発現できるものを使用することが好ましい。
【００３２】
前記熱可塑性樹脂としては、例えば、ポリウレタン（ＰＵ）、熱可塑性ポリウレタン（ＴＰＵ）等のウレタン系樹脂；ポリカーボネート（ＰＣ）；ポリ塩化ビニル（ＰＶＣ）、塩化ビニル−酢酸ビニル共重合樹脂等の塩化ビニル系樹脂；ポリアクリル酸、ポリメタクリル酸、ポリアクリル酸メチル、ポリメタクリル酸メチル（ＰＭＭＡ）、ポリメタクリル酸エチル等のアクリル系樹脂；ポリエチレンテレフタレ−ト（ＰＥＴ）、ポリブチレンテレフタレ−ト、ポリトリメチレンテレフタレ−ト、ポリエチレンナフタレ−ト、ポリブチレンナフタレ−ト等のポリエステル系樹脂；ナイロン（登録商標）等のポリアミド系樹脂；ポリスチレン（ＰＳ）、イミド変性ポリスチレン、アクリロニトリル・ブタジエン・スチレン（ＡＢＳ）樹脂、イミド変性ＡＢＳ樹脂、スチレン・アクリロニトリル共重合（ＳＡＮ）樹脂、アクリロニトリル・エチレン−プロピレン−ジエン・スチレン（ＡＥＳ）樹脂等のポリスチレン系樹脂、ポリエチレン（ＰＥ）樹脂、ポリプロピレン（ＰＰ）樹脂、シクロオレフィン樹脂等のオレフィン系樹脂；ニトロセルロース、酢酸セルロース等のセルロース系樹脂；シリコーン系樹脂；フッ素系樹脂等の熱可塑性樹脂、スチレン系熱可塑性エラストマー、オレフィン系熱可塑性エラストマー、塩化ビニル系熱可塑性エラストマー、ウレタン系熱可塑性エラストマー、エステル系熱可塑性エラストマー、アミド系熱可塑性エラストマー等の熱可塑性エラストマーが挙げられる。
【００３３】
熱可塑性樹脂としては、これらのなかでも、特にスチレン系熱可塑性エラストマー、オレフィン系熱可塑性エラストマー、塩化ビニル系熱可塑性エラストマー、エステル系熱可塑性エラストマー、ウレタン系熱可塑性エラストマー、アミド系熱可塑性エラストマーまたはアクリル系樹脂等を使用することが好ましく、スチレン系熱可塑性エラストマーまたはアクリル系樹脂を使用することが特に好ましい。
【００３４】
スチレン系熱可塑性エラストマーとしては、例えば、スチレン−エチレン−ブチレン共重合体（ＳＥＢ）等のスチレン系ＡＢ型ジブロック共重合体；スチレン−ブタジエン−スチレン共重合体（ＳＢＳ）、ＳＢＳの水素添加物（スチレン−エチレン−ブチレン−スチレン共重合体（ＳＥＢＳ））、スチレン−イソプレン−スチレン共重合体（ＳＩＳ）、ＳＩＳの水素添加物（スチレン−エチレン−プロピレン−スチレン共重合体（ＳＥＰＳ））、スチレン−イソブチレン−スチレン共重合体（ＳＩＢＳ）等のスチレン系ＡＢＡ型トリブロック共重合体；スチレン−ブタジエン−スチレン−ブタジエン（ＳＢＳＢ）等のスチレン系ＡＢＡＢ型テトラブロック共重合体；スチレン−ブタジエン−スチレン−ブタジエン−スチレン（ＳＢＳＢＳ）等のスチレン系ＡＢＡＢＡ型ペンタブロック共重合体；これら以上のＡＢ繰り返し単位を有するスチレン系マルチブロック共重合体；スチレン−ブタジエンラバー（ＳＢＲ）等のスチレン系ランダム共重合体のエチレン性二重結合を水素添加した水素添加物；等が挙げられる。スチレン系熱可塑性エラストマーは市販品を用いてもよい。
【００３５】
前記アクリル系樹脂としては、例えば、アルキル（メタ）アクリレートを含む単量体を重合して得られるものを使用することができる。
【００３６】
前記アルキル（メタ）アクリレートとしては、炭素原子数４〜１２のアルキル基を有する（メタ）アクリレートを使用することが好ましく、具体的には、ブチル（メタ）アクリレート、イソオクチル（メタ）アクリレート、２−エチルヘキシル（メタ）アクリレート等を使用することが好ましく、ブチルアクリレート及び２−エチルヘキシルアクリレートを単独または組み合わせ使用することがより好ましい。
【００３７】
また、前記単量体としては、前記したもののほかに、アクリルニトリル、（メタ）アクリル酸、無水マレイン酸、アクリルアミド、イタコン酸、スチレン、酢酸ビニル等を使用することができる。
【００３８】
前記接着剤組成物（ａ）に熱硬化性樹脂を使用する場合は、前記接着剤組成物（ａ）の全固形成分１００質量部に対し、熱硬化成分を５０質量部以上含むことが好ましく、７５質量部以上含んでいることがさらに好ましく、９０質量部以上含んでいるものがより好ましい。
【００３９】
なかでも、前記熱硬化性樹脂としては、エポキシ樹脂を使用することが、膨張後であっても耐熱性に優れた接着テープを得るうえで好ましい。
【００４０】
前記エポキシ樹脂としては、例えばビスフェノールＡ型エポキシ樹脂、ビスフェノールＦ型エポキシ樹脂、ビスフェノールＳ型エポキシ樹脂、ヒンダトイン型エポキシ樹脂、ビフェニル型エポキシ樹脂、脂環式エポキシ樹脂、トリフェニルメタン型エポキシ樹脂、フェノールノボラック型エポキシ樹脂、クレゾールノボラック型エポキシ樹脂、ナフトールノボラック型エポキシ樹脂、ジシクロペンタジエン／フェノールエポキシ樹脂、脂環式アミンエポキシ樹脂、脂肪族アミンエポキシ樹脂、及び、ＣＴＢＮ変性（カルボキシターミネーティッドブタジエンニトリル変性）やハロゲン変性されたエポキシ樹脂等を、単独または２以上組み合わせ使用することができる。
【００４１】
前記熱膨張性接着剤層（Ａ）は熱膨張性カプセルを含有する。当該熱膨張性カプセルとしては、例えば炭化水素系溶剤をマイクロカプセル化したものを使用することができる。前記熱膨張性カプセルとしては、前記熱可塑性樹脂の軟化点前後の温度で気体を発生し膨張し得るものを使用することが好ましい。前記熱膨張性カプセルの膨張開始温度は、５０℃〜１５０℃が好ましく、６０℃〜１４５℃が好ましく、７０℃〜１４０℃であることが好ましい。
前記熱膨張カプセルの市販品としては、例えばエクスパンセル（日本フィライト株式会社製）、マツモトマイクロスフェアー（松本油脂製薬株式会社製）、マイクロスフェアー（株式会社クレハ製）等が挙げられる。
【００４２】
前記熱膨張性カプセルとしては、前記したなかでも炭化水素系溶剤をマイクロカプセル化した熱膨張性カプセルを使用することが、例えば熱等の影響による熱膨張性接着剤層（Ａ）の劣化等を防止するうえでより好ましい。前記した膨張剤性カプセルしては単独または２種以上組み合わせて使用することができる。
【００４３】
前記熱膨張性カプセルの含有量は、前記熱膨張性接着剤層（Ａ）の全固形成分１００質量部に対して、３質量部〜１００質量部の範囲であることが好ましく、３質量部〜５０質量部の範囲であることがより好ましく、５質量部〜３０質量部の範囲であることが被着体が有する空隙を充填等するのに十分に膨張することができ、かつ、密閉された空間で前記接着テープを熱膨張性カプセルの膨張開始温度以上の環境下に長期放置し、引火性ガスが滞留した場合に発火原があっても引火しないためさらに好ましい。
【００４４】
前記接着剤組成物（ａ）としては、加熱膨張前に優れた接着力を有することから、熱可塑性樹脂を使用することが好ましい。
【００４５】
前記接着剤組成物（ａ）としては、前記したもののほかに必要に応じて、硬化剤、硬化促進剤等を含有するものを使用することができる。
【００４６】
前記接着剤組成物（ａ）としては、前記したもののほかに必要に応じて、硬化剤、硬化促進剤等を含有するものを使用することができる。
【００４７】
前記硬化剤としては、例えば、ビスフェノールＡ、ビスフェノールＦ、ビスフェノールＡＤ、ハイドロキノン、レゾルシン、メチルレゾルシン、ビフェノール、テトラメチルビフェノール、ジヒドロキシナフタレン、ジヒドロキシジフェニルエーテル、フェノールノボラック樹脂、ビスフェノールＡノボラック樹脂、ジシクロペンタジエンフェノール樹脂、テルペンフェノール樹脂、ナフトールノボラック樹脂、ビフェニルフェノール樹脂等の種々の多価フェノール樹脂、種々のフェノールと、ヒドロキシベンズアルデヒド、クロトンアルデヒド、グリオキザール等の種々のアルデヒドとの縮合反応で得られる多価フェノール樹脂、および重質油またはピッチ、フェノールおよびホルムアルデヒド化合物を重縮合させて得られた変性フェノール樹脂等の各種のフェノール樹脂、メチルテトラヒドロ無水フタル酸、ヘキサヒドロ無水フタル酸、無水ピロメリット酸、メチルナジック酸等の酸無水物、ジエチレントリアミン、イソホロンジアミン、ジアミノジフェニルメタン、ジアミノジフェニルスルホン、ジシアンジアミド等のアミン等を使用することができる。
【００４８】
前記硬化促進剤としては、例えば２−メチルイミダゾール、２−メチル−４−エチルイミダゾール、２−フェニルイミダゾール等のイミダゾール；１，８−ジアザビシクロ［５．４．０］ウンデセン−７、トリエチレンジアミン、ベンジルジメチルアミン等の３級アミン；トリブチルポスフィン、トリフェニルホスフィン等の有機ホスフィン等を、単独または２以上組み合わせ使用することができる。
【００４９】
また、本発明の接着テープとしては、前記したとおり、接着剤層（Ｂ）を有するものを使用することが好ましい。
【００５０】
前記接着テープを構成する接着剤層（Ｂ）としては、粘着性または接着性を有する層を形成可能な接着剤組成物（ｂ）を用いて形成することができる。
【００５１】
前記接着剤層（Ｂ）としては、前記接着剤層（Ｂ）の厚さ方向の膨張率〔加熱後の前記放置後の接着剤層（Ｂ）の厚さ／前記放置前の接着剤層（Ｂ）の厚さ〕×１００が１２０％以下であるものを使用することができる。前記接着剤層（Ｂ）の膨張率は、１１５％以下であることが好ましく、１１０％以下であることがより好ましい。かかる接着テープであれば、前記熱膨張性接着剤層（Ａ）が膨張した後であっても、被着体に対する優れた接着力を維持することができる。なお、前記接着剤層（Ｂ）の膨張率は、前記接着テープを１００℃の環境下に３０分間放置した場合において、前記放置前の前記接着剤層（Ｂ）の厚さに対する、前記放置後の接着剤層の厚さの割合を指す。
【００５２】
前記接着剤層（Ｂ）の厚さは、１μｍ〜１５０μｍの範囲であることが好ましく、５μｍ〜１００μｍの範囲であることが、前記接着テープを構成する熱膨張性接着剤層（Ａ）が膨張し、被着体（Ｃ１）が有する空隙、または、被着体（Ｃ１）と被着体（Ｃ２）との間の空隙を充填し、前記接着剤層（Ｂ）が被着体（Ｃ２）に貼付された際に優れた接着力を発現できるためより好ましい。
【００５３】
前記接着剤層（Ｂ）は、前記したとおり膨張率の低いことが好ましいため、前記熱膨張性接着剤層（Ａ）を形成する際に使用可能なものとして例示した膨張剤を実質的に含有しないものであることが好ましい。
【００５４】
前記接着剤（Ｂ）としては、例えば熱硬化性樹脂や熱可塑性樹脂等の樹脂を含有し、前記膨張剤の含有量が少ないまたは含有しない接着剤組成物（ｂ）を好適に使用することができる。
【００５５】
前記接着剤組成物（ｂ）に使用可能な樹脂としては、従来知られる樹脂を選択し使用することができる。なかでも、前記樹脂としては、本発明の接着テープの生産効率を向上させるうえで、例えば前記熱膨張性接着剤層（Ａ）の形成に使用可能な接着剤組成物（ａ）として例示したものと、同様のものを使用することが好ましい。
【００５６】
前記接着剤組成物（ｂ）としては、前記接着剤塑性物(ｂ)に加え、必要に応じて粘着付与樹脂、架橋剤、その他の添加剤等を含有するものを使用することができる。
【００５７】
前記粘着付与樹脂としては、接着剤層（Ｂ）の強接着性を調整することを目的として、例えば、ロジン系粘着付与樹脂、重合ロジン系粘着付与樹脂、重合ロジンエステル系粘着付与樹脂、ロジンフェノール系粘着付与樹脂、安定化ロジンエステル系粘着付与樹脂、不均化ロジンエステル系粘着付与樹脂、テルペン系粘着付与樹脂、テルペンフェノール系粘着付与樹脂、石油樹脂系粘着付与樹脂等を使用することができる。
【００５８】
前記架橋剤としては、接着剤層（Ｂ）の凝集力を向上させることを目的として、公知のイソシアネート系架橋剤、エポキシ系架橋剤、アジリジン系架橋剤、多価金属塩系架橋剤、金属キレート系架橋剤、ケト・ヒドラジド系架橋剤、オキサゾリン系架橋剤、カルボジイミド系架橋剤、シラン系架橋剤、グリシジル（アルコキシ）エポキシシラン系架橋剤等を使用することができる。
【００５９】
前記添加剤としては、必要に応じて本発明の所望の効果を阻害しない範囲で、ｐＨを調整するための塩基（アンモニア水など）や酸、発泡剤、可塑剤、軟化剤、酸化防止剤、ガラスやプラスチック製の繊維状、バルーン状、ビーズ状、金属粉末状の充填剤、顔料、染料等の着色剤、ｐＨ調整剤、皮膜形成補助剤、レベリング剤、増粘剤、撥水剤、消泡剤等の公知のものを使用することができる。
【００６０】
前記接着剤組成物（ｂ）としては、良好な塗工作業性等を維持するうえで溶媒を含有するものを使用することができる。前記溶媒としては、例えば、トルエン、キシレン、酢酸エチル、酢酸ブチル、アセトン、メチルエチルケトン、ヘキサン等を使用することができる。また、前記接着剤組成物（ｂ）として水系接着剤組成物を使用する場合には、前記溶媒として水、または、水を主体とする水性溶媒を使用できる。
【００６１】
本発明の接着テープは、被着体（Ｃ１）が有する空隙、または、被着体（Ｃ１）と被着体（Ｃ２）との間の空間を充填する用途で使用することができる。また、被着体（Ｃ１）及び被着体（Ｃ２）の表面に凹凸があった場合、前記接着テープを被着体（Ｃ１）上に設置し、前記接着テープを加熱して膨張させ、前記被着体（Ｃ１）及び被着体（Ｃ２）の表面の凹凸によって生じていた隙間を埋めて接着する用途に使用することができる。
【００６２】
また、本発明の接着テープは、前記熱膨張性接着剤層（Ａ）を膨張させることで生じる力によって、前記膨張した接着剤層（Ａ１）または前記接着剤層（Ｂ）と、前記被着体（Ｃ１）及び被着体（Ｃ２）とが圧着されるため、例えば、直接加圧できない物品の内部や、直接の加圧によって破壊されたり、変形したりするような脆い部材の固定に使用することができる。
【００６３】
本発明の接着テープは、例えば前記接着剤組成物（ａ）を離型ライナーに塗布し乾燥することによって熱膨張性接着剤層（Ａ）を形成する工程［Ｉ］を経ることによって製造することができる。
【００６４】
本発明の接着テープのうち、前記熱膨張性接着剤層（Ａ）と前記接着剤層（Ｂ）とによって構成される接着テープは、前記工程［Ｉ］と、前記工程［Ｉ］とは別に、前記接着剤組成物（ｂ）を離型ライナーに塗布し乾燥等することによって接着剤層（Ｂ）を形成する工程［ＩＩ］と、前記熱膨張性接着剤層（Ａ）の片面に前記接着剤層（Ｂ）を転写し、それらを圧着等する工程［ＩＩＩ］とを経ることによって製造することができる。
【００６５】
なお、前記熱膨張性接着剤層（Ａ）は、前記接着テープを製造する過程で、実質的に膨張しないことが好ましい。
【００６６】
また、本発明の接着テープとしては、必要に応じ、前記熱膨張性接着剤層（Ａ）と接着剤層（Ｂ）との間に不織布層または樹脂フィルム層または金属からなる層（Ｚ）を有するものを使用することができる。かかる接着テープは、良好な剛性を有するため、貼付作業性に優れる。
【００６７】
前記層（Ｚ）としては、例えば不織布であれば、材質としては好ましくはパルプ、レーヨン、マニラ麻、アクリロニトリル、ナイロン、ポリエステル等からなり、不織布の引張り強度を満足するために、必要に応じて抄紙工程でポリアミドを添加し、乾燥後にコーティングする１工程含浸処理や、ビスコースや、熱可塑性樹脂をバインダーとした２工程含浸処理等をしてもよい。樹脂フィルムとしては、ポリエステルフィルム、ポリエチレンフィルム、ポリプロピレンフィルム、ポリ塩化ビニルフィルム、ポリイミドフィルム等のプラスチックフィルム等を用いて形成される樹脂フィルム層、金属からなる層としては、アルミニウム、銅等の金属層が挙げられる。
【００６８】
前記層（Ｚ）としては、１μｍ〜２００μｍの厚さを有するものを使用することが好ましい。
【００６９】
前記層（Ｚ）を有する接着テープは、例えば前記接着剤組成物（ａ）を離型ライナーに塗布し乾燥することによって熱膨張性接着剤層（Ａ）を形成する工程［Ｉ］、前記工程［Ｉ］とは別に、前記接着剤組成物（ｂ）を離型ライナーに塗布し乾燥等することによって接着剤層（Ｂ）を形成する工程［ＩＩ］、前記熱膨張性接着剤層（Ａ）の片面に、前記層（Ｚ）を積層する工程［ＩＶ］、及び、前記層（Ｚ）からなる面に、前記接着剤層（Ｂ）を転写しそれらを圧着する工程［Ｖ］を経ることによって製造することができる。
【００７０】
上記方法等で得られた本発明の接着テープは、加熱により膨張でき、かつ、優れた接着力を有するため、もっぱら被着体（Ｃ１）が有する空隙、または、被着体（Ｃ１）と被着体（Ｃ２）との間の空隙が、本発明の接着テープの膨張物によって充填または接着された物品の製造場面で好適に使用することができる。
【００７１】
前記物品の製造方法としては、例えば被着体（Ｃ１）を構成する部位（ｃ１−１）に、前記接着テープの熱膨張性接着剤層（Ａ）を貼付する工程［１］、前記熱膨張性接着剤層（Ａ）を加熱する工程［２］、前記加熱によって前記熱膨張性接着剤層（Ａ）が膨張し、熱膨張性接着剤層（Ａ１）が形成される工程［３］、及び、前記接着テープを構成する熱膨張性接着剤層（Ａ１）または接着剤層（Ｂ）が、前記被着体（Ｃ１）を構成する他の部位（ｃ１−２）または他の被着体（Ｃ２）に貼付される工程［４］を有する物品の製造方法が挙げられる。
【００７２】
前記工程［１］では、被着体（Ｃ１）を構成する部位（ｃ１−１）に接着テープの熱膨張性接着剤層（Ａ）を、０．１Ｎ/ｃｍ２以上の力で圧着させることが、前記接着テープの被着体（Ｃ１）を構成する部位（ｃ１−１）への接着力が高まり、加熱前であっても接着テープと被着体（Ｃ１）とのズレを抑制できるため好ましい。
【００７３】
前記被着体（Ｃ１）を構成する部位（ｃ１−１）に前記接着テープの前記熱膨張性接着剤層（Ａ）を圧着させる際には、必要に応じてプレス機、ローラー等の機器を使用してもよく、指でそれらを押圧してもよい。
【００７４】
前記工程［２］における加熱温度は、例えば前記膨張剤が膨張する温度（膨張開始温度）に対応した温度であることが好ましく、具体的には、５０〜１５０℃であることが好ましく、６０〜１４５℃がより好ましく、７０〜１４０℃であることが保管時の安定性に優れ、かつ、耐熱性の低い被着体を損傷させずに前記接着テープを十分に膨張させられ、膨張後に優れた接着力を得られるため好ましい。
【００７５】
前記加熱方法としては、例えば物品をオーブンや加熱炉等の加温装置に投入し、物品全体を加熱する方法や、前記熱膨張性接着剤層（Ａ）または前記接着テープまたは前記被着体に熱源を接触または接近させることによって、前記熱膨張性接着剤層（Ａ）を加熱する方法が挙げられる。
【００７６】
前記熱源としては、例えばハロゲンランプ、レーザー照射装置、電磁誘導加熱装置、ホットスタンプ、ホットプレート、半田コテ等を使用することができる。加熱方法は、物品の大きさによって選択することができる。
【００７７】
本発明の接着テープは、前記加熱後、その厚さ方向に膨張することが好ましく、その流れ方向または幅方向に実質的に膨張しないことが好ましい。
【００７８】
前記工程［２］によって前記熱膨張性接着剤層（Ａ）は膨張し熱膨張接性着剤層（Ａ１）を形成する（工程［３］）。熱膨張性接着剤層（Ａ１）は、前記膨張によって、おもに接着テープの厚さ方向に膨張する。
【００７９】
前記工程［４］では、前記熱膨張性接着剤層（Ａ）を膨張させることによって生じる力によって、前記接着剤層（Ａ１）または前記接着剤層（Ｂ）と、前記被着体（Ｃ１）を構成する他の部位（ｃ１−２）または他の被着体（Ｃ２）とが圧着される。そのため、被着体（Ｃ１）が有する空隙、または、被着体（Ｃ１）と被着体（Ｃ２）との間の空隙を充填する際に、例えばプレス機等を用いて圧力を加える必要がない。また、前記膨張によって生じる力で、接着テープと被着体とが密着されるため、被着体として表面に凹凸を有するもの（粗面を有するもの）を使用した場合であっても、接着テープと被着体との間に隙間が形成されにくい。
【００８０】
前記被着体（Ｃ１）及び（Ｃ２）としては、例えばガラス、アルミニウム等の金属、アクリル、ポリカーボネート等の樹脂からなるプラスチック等が挙げられる。前記被着体（Ｃ１）及び（Ｃ２）としては、同一の材質や形状からなるものを使用してもよく、異なる材質や形状のものを使用してもよい。
【００８１】
前記被着体（Ｃ１）及び（Ｃ２）としては、前記熱膨張性接着剤層（Ａ）や前記接着剤層（Ｂ）が接触する表面が粗面であってもよい。
【００８２】
前記被着体（Ｃ１）および前記被着体（Ｃ２）の形状としては特に規定されないが、例えば２次元形状、３次元形状（曲面等）、表面凹凸を有する形状、嵌合する形状等を挙げられる。上記形状の組み合わせでも良い。
【００８３】
本発明の接着テープは、前記熱膨張性接着剤層（Ａ）または前記接着テープ全体に熱を与えることによって膨張させることができる。
【００８４】
前記物品の製造方法としては、前記工程［１］、工程［２］及び工程［３］の順で行うことが、加熱前において優れた接着力を有し、加熱によって膨張可能で、かつ、加熱膨張後にも優れた接着力を発現するうえで好ましい。とりわけ、被着体（Ｃ１）または（Ｃ２）の表面が粗面である場合には、良好な接着力を発現するうえで効果的である。
【００８５】
例えば、はじめに工程［２］を経ることによって予め加熱膨張させた接着テープを用い、表面凹凸のある被着体に貼付等しようとした場合であっても、それらの界面に微細な隙間が形成される可能性を低減することができる。
【００８６】
本発明の接着テープは実質的に密閉された空間で使用されるものであるが、実質的に密閉された空間とは空間内外において気圧がつりあった状態において、当該空間内外で空気の交換が実質的に起こらないように隙間無く閉じられたものを指す。従って、当該空間の内部又は外部の気圧を上げることで空気の流入があった場合であっても、空間内外において気圧がつりあった状態において当該空間内外で空気の交換が実質的に起こらなければ、実質的に密閉された空間に該当する。従って、例えば、エアリークテスト（空気をワーク内（被検物内）に入れてワーク内の圧力を上昇させ、ワーク内外に気圧差を生じさせ、空気の漏れを検出するテスト。ワークに穴等があり漏れが生ずる場合は、ワーク内の圧力が下降するため、ワーク内にかかる圧力の変化を監視することにより漏れを検出する。）において空気の漏れの検出があったことをもって、実質的に密閉された空間ではない、とは言わない。
【００８７】
前記実質的に密閉された空間で前記接着テープを使用する際は、前記接着テープの貼付面積（ｃｍ２）を密閉された空間の容積（ｃｍ３）で除した値が０．００１〜５０ｃｍ−１であることが好ましく、０．００１〜４０ｃｍ−１であることがより好ましく、０．００２〜１５ｃｍ−１であることが更に好ましく、０．００５〜１５ｃｍ−１であることが、接着テープで部材を固定するのに十分な面積を確保できることから十分な接着性を維持しつつ、接着テープを高温下に長期放置し、引火性ガスが滞留した場合であっても引火しないためより好ましい。
【００８８】
前記物品としては、例えば自動車の可動部に搭載される小型モーターが挙げられる。前記モーターは、通常、外装部材（筒状部材）とその蓋状部材とによって構成される。前記モーターとしては、具体的には、金属製の筒状部材と、前記筒状部材に対応した形状である樹脂製の蓋状部材とが、嵌合した状態で密閉固定されたものが挙げられる。本発明の接着テープは、前記筒状部材と前記蓋状部材との間に形成される場合がある空隙を充填することができる。モーターは円筒内部のコイルの回転により静電スパークが発生することが懸念されるが、前記範囲で前記接着テープを使用する場合、引火することなく使用することができる。用途としてはモーターに限られない。
【実施例】
【００８９】
（調製例１)
＜接着剤組成物（ａ−１）の調製＞
重量平均分子量３０万のスチレン−ブタジエンブロック共重合体（トリブロック共重合体とジブロック共重合体との混合物。前記混合物の全量に対する前記ジブロック共重合体の占める割合は５０質量％。前記スチレン−ブタジエンブロック共重合体の全体に占めるポリスチレン単位の質量割合は３０質量％、ポリブタジエン単位の質量割合は７０質量％）を１００質量部、テルペンフェノール系粘着付与樹脂（軟化点１１５℃、分子量１０００）６５質量部を混合したものを、トルエンに溶解することによって接着剤組成物（ａ−１）を得た。
【００９０】
（調製例２)
＜接着剤組成物（ａ−２）の調製＞
攪拌機、還流冷却器、温度計、滴下漏斗及び窒素ガス導入口を備えた反応容器に、ブチルアクリレート４４．９質量部、２−エチルヘキシルアクリレート５０質量部、アクリル酸２質量部、酢酸ビニル３質量部、４−ヒドロキシブチルアクリレート０．１質量部、重合開始剤として２，２’−アゾビスイソブチルニトリル０．１質量部とを酢酸エチル１００質量部に溶解し、７０℃で１０時間重合することによって、重量平均分子量８０万のアクリル系共重合体Ｗ溶液を得た。
【００９１】
次に、アクリル系共重合体Ｗ１００質量部に対して、重合ロジンエステル系粘着付与樹脂Ｄ−１３５（荒川化学工業株式会社製）３０質量部を添加し、酢酸エチルを加えて混合することによって、不揮発分４５質量の接着剤組成物（ａ−２）を得た。
【００９２】
（調製例３）
＜接着剤塑性物（ａ−３）の調製＞
エピクロンＮ−６８０（ＤＩＣ株式会社製のクレゾールノボラック型エポキシ樹脂溶液、エポキシ当量２１５ｇ／ｅｑ、不揮発分７５質量％）２１．４質量部と、「ＹＬ−７８６２」（三菱化学株式会社製のエポキシ樹脂、エポキシ当量３７４８ｇ／ｅｑ、不揮発分５０質量％）４８質量部とを混合した後、メチルエチルケトン３０．６質量部を混合することによって不揮発分４０質量％のエポキシ樹脂組成物Ｙを得た。
【００９３】
＜接着テープの作製＞
（実施例１）
上質紙の両面にポリエチレン層を有し、ポリエチレン層の片面にシリコーン系離型処理剤層を有する厚さ１３０μｍの離型紙の表面に、接着剤組成物（ａ−１）１００質量部に対し膨張剤としてＦ−３６Ｄ（松本油脂製薬株式会社製、熱膨張性マイクロカプセル、初期粒子径１０〜１６μｍ、膨張開始温度７０〜８０℃）を５質量部混合し１０分間攪拌したものを、棒状の金属アプリケーターを用いて乾燥後の厚さが６０μｍになるように塗工し、６５℃に設定した乾燥機で１０分間乾燥することによって熱膨張性接着剤層（Ａ−１）を作製した。前記熱膨張性接着剤層（Ａ−１）を、上記とは別の離型紙に積層し、２ｋｇのハンドローラーを用い、前記貼付物の上面を一往復させることによって、前記熱膨張性接着剤層（Ａ−１）からなる接着テープを得た。
【００９４】
（実施例２）
接着剤組成物（ａ−１）１００質量部に対し膨張剤を２０質量部混合したこと以外は実施例１と同様の方法で、熱膨張性接着剤層（Ａ−２）からなる接着テープを得た。
【００９５】
（実施例３）
接着剤組成物（ａ−１）１００質量部に対し膨張剤を５０質量部混合したこと以外は実施例１と同様の方法で、熱膨張性接着剤層（Ａ−３）からなる接着テープを得た。
【００９６】
（実施例４）
接着剤組成物（ａ−１）１００質量部に対し膨張剤を１００質量部混合したこと以外は実施例１と同様の方法で、熱膨張性接着剤層（Ａ−４）からなる接着テープを得た。
【００９７】
（実施例５）
接着剤組成物（ａ−１）の代わりに接着剤組成物（ａ−２）を使用したこと以外は実施例１と同様の方法で、熱膨張性接着剤層（Ａ−５）からなる接着テープを得た。
【００９８】
（実施例６）
接着剤組成物（ａ−１）の代わりに接着剤組成物（ａ−３）を使用し、前記接着剤組成物（ａ−２）１００質量部に対し膨張剤としてエクスパンセル０５１−４０（日本フィライト株式会社製、熱膨張性マイクロカプセル、初期粒子径１２μｍ、膨張開始温度１１０℃）を５質量部混合したこと以外は実施例１と同様の方法で、熱膨張性接着剤層（Ａ−６）からなる接着テープを得た。
【００９９】
（比較例１）
接着剤組成物（ａ−１）１００質量部に対し膨張剤を２００質量部混合したこと以外は実施例１と同様の方法で、熱膨張性接着剤層（Ａ−７）からなる接着テープを得た。
【０１００】
（比較例２）
接着剤組成物（ａ−１）１００質量部に対し膨張剤を１質量部混合したこと以外は実施例１と同様の方法で、熱膨張性接着剤層（Ａ−８）からなる接着テープを得た。
【０１０１】
［せん断接着力の測定方法］
幅１５ｍｍ×長さ７０ｍｍ×厚さ０．５ｍｍの２枚の表面平滑なアルミニウム板を脱脂処理し、一方のアルミニウム板（Ｃ１）（図１中の１）の上面（Ｃ１−１）の端部に、２本のスペーサー（図１の３）を、１２ｍｍの間をあけて平行に並べ、接着テープ（５０μｍ）を用いて接着した。前記スペーサーは、スペーサーと接着に用いた接着テープの総厚が、実施例１〜６及び比較例１、２で作成した各接着テープの総厚に対して６０μｍ厚くなるように調製したものを使用した。
【０１０２】
次に、前記アルミニウム板（Ｃ１）の上面（Ｃ１−１）側で、かつ、前記２本のスペーサーの間に、１０ｍｍ×１０ｍｍの大きさに裁断した接着テープを貼付し、２ｋｇのハンドローラーを用いて圧着した。
次に、前記接着テープの上面に、脱脂処理した平滑な表面を有する他のアルミニウム板（Ｃ２）（幅１５ｍｍ×長さ７０ｍｍ×厚み０．５ｍｍ）を載置し、これらをクリップで固定した。
【０１０３】
上記固定したものを、１００℃で３０分間加熱した後、２３℃環境下に３０分間放置し冷却した後、クリップを外したものを試験片とした。
【０１０４】
前記試験片を前記２枚のアルミニウム板の端部をそれぞれチャッキングし、引張試験機を用いて１８０度方向に引張速度１０ｍｍ／分で引張試験することによって、前記接着テープの接着力を求めた。
【０１０５】
［引火性の評価方法］
容積１０ｃｍ３のガラス容器に実施例１〜８、比較例１，２で作成した接着テープを６ｃｍ２入れ、ガラス容器に蓋をして密閉し１５０℃で１時間加熱した後、２５℃になるまで放冷した。その後、ガラス容器の蓋に穴を開け、ガラス容器内部で静電気スパーク発生させた。この際、引火が見られなかったものを「〇」、引火がみられたものを「×」と評価した。
【０１０６】
【表１】
2018203863.tif 000002
【０１０７】
上記結果によると、本願発明の実施例１〜６では、良好なせん断接着力を示しつつ、引火性評価においても引火がみられなかった。一方、比較例１ではせん断接着力が劣り、比較例２では引火性評価において引火がみられる結果となった。
【符号の説明】
【０１０８】
１  アルミニウム板（Ｃ１）
２  アルミニウム板（Ｃ２）
３  スペーサー
４  接着テープ
５  接着テープとアルミニウム板（ｃ２）との間の空隙
【図１】
2018203863.tif 000003